ОГНЕСТОЙКИЙ ЦЕЛЛЮЛОЗНО-БИТУМНЫЙ КРОВЕЛЬНЫЙ ЛИСТ И СПОСОБ ЕГО ИЗГОТОВЛЕНИЯ

1. Пропитанный битумом лист из целлюлозных волокон, содержащий по меньшей мере на одной из своих основных поверхностей слой адгезионной грунтовки, отличающийся тем, что на указанном слое адгезионной грунтовки осаждено огнестойкое покрытие, содержащее расширяемый графит.
2. Лист по п.1, отличающийся тем, что он имеет гофры.
3
3. Лист по п.1, отличающийся тем, что расширяемый графит характеризуется коэффициентом расширения большим чем 120 см/г при 600°C.
4. Лист по п.1, отличающийся тем, что расширяемый графит характеризуется температурой срабатывания меньшей чем 300°C.
5. Лист по п.1, отличающийся тем, что расширяемый графит характеризуется температурой срабатывания в диапазоне от 160°C до 220°C.
2
6. Лист по п.1, отличающийся тем, что средняя основная масса в расчете на сухое вещество для расширяемого графита варьируется в диапазоне от 80 до 140 г/м.
2
2
2
7. Лист по п.1, отличающийся тем, что локальная основная масса в расчете на сухое вещество для расширяемого графита составляет, по меньшей мере, 80 г/м в любой точке, имеющей развернутую поверхность в диапазоне от 1 см до 900 см.
2
2
8. Лист по п.7, отличающийся тем, что локальная основная масса в расчете на сухое вещество для расширяемого графита составляет, по меньшей мере, 80 г/м в любой точке, имеющей развернутую поверхность в диапазоне от 1 до 2 см.
9. Лист по любому из пп.1-8, отличающийся тем, что он дополнительно содержит слой краски, осажденный на огнестойкое покрытие.
10. Способ получения пропитанного битумом листа из целлюлозных волокон по любому из пп.1-9, включающий (а) осаждение адгезионной грунтовки по меньшей мере на одной из основных поверхностей пропитанного битумом листа из целлюлозных волокон, (b) осаждение в результате сухого осаждения на слое адгезионной грунтовки огнестойкого покрытия, содержащего расширяемый графит.
11. Способ по п.10, дополнительно включающий (с) осаждение слоя краски на огнестойком покрытии.
12. Способ по п.10 или 11, отличающийся тем, что огнестойкое покрытие осаждают в результате распылительного осаждения в псевдоожиженном слое.
13. Способ по п.10 или 11, отличающийся тем, что огнестойкое покрытие осаждают в результате бункерного осаждения.
14. Способ по п.13, отличающийся тем, что огнестойкое покрытие осаждают при использовании бункера, снабженного на нижнем конце рифленым валиком.
15. Применение пропитанного битумом листа из целлюлозных волокон по любому из пп.1-9 в качестве материала кровельного покрытия.